(57)【特許請求の範囲】
【請求項１】
導電性支持体上に、層形成が可能なバインダー樹脂を分散安定剤として用いる分散重合法によって得られた粒子状分散重合体を含有する層を有することを特徴とする電子写真感光体。
【請求項２】
前記バインダー樹脂がカーボネート構造の繰り返し単位を有することを特徴とする請求項１に記載の電子写真感光体。
【請求項３】
前記粒子状分散重合体がビニル系モノマーから重合された粒子状分散重合体であることを特徴とする請求項１又は２に記載の電子写真感光体。
【請求項４】
前記ビニル系モノマーがフッ素原子を含有することを特徴とする請求項３に記載の電子写真感光体。
【請求項５】
前記分散重合法により得られる重合体が電荷輸送物質と共に同一の層に含有されていることを特徴とする請求項１〜４のいずれか１項に記載の電子写真感光体。
【請求項６】
前記分散重合法により得られる重合体を含有する層が電子写真感光体の表面層であることを特徴とする請求項１〜５のいずれか１項に記載の電子写真感光体。
【請求項７】
前記導電性支持体上に中間層、電荷発生層、電荷輸送層及び前記表面層を有することを特徴とする請求項６に記載の電子写真感光体。
【請求項８】
請求項６に記載の電子写真感光体を製造する方法であって、該感光層の表面層が前記分散重合法により得られた重合体溶液を用いて作製された塗布液を用い、該塗布液を塗布、乾燥して形成されることを特徴とする電子写真感光体の製造方法。
【請求項９】
前記塗布液中に電荷輸送物質を含有させることを特徴とする請求項８に記載の電子写真感光体の製造方法。
【請求項１０】
請求項１〜７のいずれか１項に記載の電子写真感光体を用いて電子写真画像を形成することを特徴とする画像形成方法。
【請求項１１】
請求項１０に記載の画像形成方法を用いて電子写真画像を形成することを特徴とする画像形成装置。
【請求項１２】
少なくとも請求項１〜７のいずれか１項に記載の電子写真感光体と帯電器、像露光器、現像器、転写器、クリーニング器の少なくとも１つを一体として有しており、画像形成装置に出し入れ可能に構成されたことを特徴とするプロセスカートリッジ。
【発明の詳細な説明】
【０００１】
【発明の属する技術分野】
本発明は、複写機やプリンターの分野において用いられる電子写真感光体、電子写真感光体の製造方法、画像形成方法、画像形成装置及びプロセスカートリッジに関するものである。
【０００２】
【従来の技術】
近年、電子写真感光体は有機光導電物質を含有する有機感光体が最も広く用いられている。有機感光体は可視光から赤外光まで各種露光光源に対応した材料を開発しやすいこと、環境汚染のない材料を選択できること、製造コストが安いことなどが他の感光体に対して有利な点であるが、反面、機械的強度が弱く、多数枚の複写やプリント時に感光体表面層の劣化や傷が発生しやすい。
【０００３】
前記のような要求される様々な特性を満たすため、これまで種々のことが検討されてきた。
【０００４】
上記のような有機感光体の耐久性を向上するための課題としてクリーニングブレード等の擦過による摩耗を抑制することが強く求められてきた。そのためのアプローチとして、感光体の表面に微粒子を含有させて、ブレードとの摩擦力を低減させるなどの技術が検討されてきた。例えば特開平５−１８１２９１号公報では感光層にアルキルシルセスキオキサン樹脂微粒子を含有させることが報告されている。しかし、アルキルシルセスキオキサン樹脂微粒子は吸湿性があり、高湿環境下では感光体の表面の濡れ性が大きくなり、解像度が低下するとともにブレードとの摩擦力が増加し、ブレード鳴きが発生するといった問題がある。一方、特開昭６３−５６６５８号公報では感光層にフッ素樹脂粉体を含有させた感光層が報告されている。しかしながらフッ素樹脂粉体では十分な表面強度が得られず、感光体表面の傷に起因したスジ故障が発生し易いという問題があった。
【０００５】
この問題に対して検討を行った結果、粒子の濡れ性を改善するには粒子表面へのフッ素原子含有基の導入が有効であり、且つブレード鳴きを抑制するには微粒子自体の濡れ性の改善に加えて、粒子を感光層に均一に分散することが重要であることを見出した。フッ素原子含有基が導入されると、粒子表面の濡れ性が低下し、特に画像ボケ等を引き起こす原因となっているＮＯ2などの求電子剤の吸着を抑制させ、問題となっていたカブリや画像ボケが抑制される。更に耐傷性を向上させるには粒子の強度と分散バインダーの選択の適正化が重要で、特にバインダー樹脂の影響が大きいことが明らかとなったが、従来の技術ではこれらの要求特性を全て満足する感光層は見出せていなかった。
【０００６】
【発明が解決しようとする課題】
本発明は、上記事情に鑑みてなされたものであり、画像品質を向上させ且つ環境依存性を低減できる高耐久の電子写真感光体（以下、単に感光体とも云う）を提供すること、更に、トナーのクリーニング性能やクリーニングブレードの鳴きに対する安定性の優れた電子写真感光体を提供すること、更に高湿環境でも鮮明な画像を得ることが出来る電子写真感光体を提供すること、該電子写真感光体の製造方法、該電子写真感光体を用いた画像形成方法、画像形成装置及びプロセスカートリッジを提供することを目的とする。
【０００７】
【課題を解決するための手段】
本発明の目的は以下のような構成を取ることにより達成される。
【０００８】
１．導電性支持体上に、層形成が可能なバインダー樹脂を分散安定剤として用いる分散重合法によって得られた粒子状分散重合体を含有する層を有することを特徴とする電子写真感光体。
【０００９】
２．  前記バインダー樹脂がカーボネート構造の繰り返し単位を有することを特徴とする前記１に記載の電子写真感光体。
【００１０】
３．  前記粒子状分散重合体がビニル系モノマーから重合された粒子状分散重合体であることを特徴とする前記１又は２に記載の電子写真感光体。
【００１１】
４．前記ビニル系モノマーがフッ素原子を含有することを特徴とする前記３に記載の電子写真感光体。
【００１２】
５．前記分散重合法により得られる重合体が電荷輸送物質と共に同一の層に含有されていることを特徴とする前記１〜４のいずれか１項に記載の電子写真感光体。
【００１３】
６．前記分散重合法により得られる重合体を含有する層が電子写真感光体の表面層であることを特徴とする前記１〜５のいずれか１項に記載の電子写真感光体。
【００１４】
７．前記導電性支持体上に中間層、電荷発生層、電荷輸送層及び前記表面層を有することを特徴とする前記６に記載の電子写真感光体。
【００１５】
８．前記６に記載の電子写真感光体を製造する方法であって、該感光層の表面層が前記分散重合法により得られた重合体溶液を用いて作製された塗布液を用い、該塗布液を塗布、乾燥して形成されることを特徴とする電子写真感光体の製造方法。
【００１６】
９．前記塗布液中に電荷輸送物質を含有させることを特徴とする前記８に記載の電子写真感光体の製造方法。
【００１７】
１０．前記１〜７のいずれか１項に記載の電子写真感光体を用いて電子写真画像を形成することを特徴とする画像形成方法。
【００１８】
１１．前記１０に記載の画像形成方法を用いて電子写真画像を形成することを特徴とする画像形成装置。
【００１９】
１２．少なくとも前記１〜７のいずれか１項に記載の電子写真感光体と帯電器、像露光器、現像器、転写器、クリーニング器の少なくとも１つを一体として有しており、画像形成装置に出し入れ可能に構成されたことを特徴とするプロセスカートリッジ。
【００２１】
以下、本発明について詳細に説明する。
本発明の分散重合法とは分散安定剤、及び重合性モノマーを溶解した有機溶媒中で、該重合性モノマーの重合の進行に伴い重合体が析出し、粒子状分散重合体として、重合体生成物が得られる重合法を云い、詳しくは、「超微粒子ポリマーの最先端技術」  監修  室井宗一  出版社  シーエムシー  ページ３４〜４５等に記載された「分散重合法」のことである。
【００２２】
前記分散重合法においては、重合を進行させる為の重合系の成分としては、前記重合性モノマー、分散安定剤、重合開始剤、分散媒（溶媒）等が必要であるが、以下これらの成分について記載する。
【００２３】
分散重合に用いられる分散安定剤は、分散媒から析出する粒子状重合体を安定に分散させることが必要であり、分散媒と粒子状重合体の両方に親和力を持つ両親媒性高分子が好ましい。本願発明の分散重合法には、層形成可能なバインダー樹脂が、分散安定剤として用いられる。又、このことに加え、本発明では電子写真特性（帯電性、感度等）を劣化させない高分子を用いることが好ましい。本願発明の分散重合法には、層形成可能なバインダー樹脂が、分散安定剤として用いられる。この分散安定剤としてはポリカーボネート、ポリエステル、ポリアミド等の種々高分子が用いられるが、この中で好ましく用いられる高分子としては、両親媒性と電子写真特性の両方に良好な効果を示すカーボネート構造の繰り返し単位を有するポリカーボネート系樹脂が挙げられる。
【００２４】
例えば、下記一般式（１）で表されるカーボネート構造の繰り返し単位の重合体、共重合体（ポリカーボネート、又は共重合ポリカーボネート）が好ましい。
【００２５】
【化１】
0003820983.tif 000002
【００２６】
（式中、Ａは単結合、炭素数１〜１０の直鎖、分岐鎖あるいは環状のアルキリデン基、アリール置換アルキリデン基、アリーレンジアルキリデン基、又は−Ｏ−，−Ｓ−，−ＣＯ−，−ＳＯ−および−ＳＯ2−を示し、Ｒ1、Ｒ2、Ｒ3及びＲ4は水素原紙、ハロゲン原紙又は炭素数１〜４のアルキル基、アルケニル基を示す。）
分散安定剤の濃度は分散媒質量１００質量部に対し０．１〜２００質量部が好ましい。
【００２７】
０．１質量部未満だと粒子状重合体の分散が安定せず、又２００質量部より多いと分散安定剤同士が分散媒中で凝集しやすく、均一な粒子状重合体の生成を妨げやすい。
【００２８】
本発明の分散重合に用いられる重合性モノマーとしてはラジカル重合を進行させる重合性モノマーを用いることができる。即ち、本発明に用いられるラジカル重合性モノマーとしてはビニル系モノマーが好ましい。例えばアクリレート、メタクリレート、スチレン、フッ素置換されたアクリレート、同メタクリレート、同スチレン、ジビニルベンゼンなどのビニル系モノマーが好ましく用いられる。
【００２９】
本発明の分散重合に用いられる分散媒（溶媒）としては前記分散安定剤、重合性モノマーを溶解する溶媒が用いられる。これらの溶媒は一般に有機溶媒が用いられるが、必要により、有機溶媒同士の混合溶媒、或いは水と有機溶媒の混合溶媒を用いることも可能である。
【００３０】
本発明の分散重合に使われる有機溶媒としては、メチクロ、エチクロ、クロロホルム、モノクロルベンゼン、ジクロルベンゼン、テトラヒドロフラン、ジオキソラン、ジオキサン、ベンゼン、トルエン、キシレン、メシチレン、アルコール類、エステル類、ヘキサン、ヘプタン、リグロイン、ケロシン、テトラリン、ケトン類、エーテル類、ジメチルホルムアミド、アセトニトリルなどが好ましく使われる。
【００３１】
本発明の分散重合に用いられる重合開始剤としては以下のような化合物が用いられる。即ち、ＡＩＢＮ（Ａｚｏｂｉｓ−（２，４−ｄｉｍｅｔｈｙｌｖａｌｅｒｏｎｉｔｒｉｌｅ））、ＡＤＶＮ（Ａｚｏｂｉｓｉｓｏｂｕｔｙｒｏｎｉｔｒｉｌｅ）、ＡＣＰＡ（Ａｚｏｂｉｓ−（４−ｃｙａｎｏｐｅｎｔａｎｏｉｃ  ａｃｉｄ））、ＡＭＢＮ（Ａｚｏｂｉｓ−（２−ｍｅｔｈｙｌｂｕｔｙｒｏｎｉｔｒｉｌｅ））、ＢＰＯ（Ｂｅｎｚｏｙｌ  ｐｅｒｏｘｉｄｅ）などが好ましく用いられる。
【００３２】
本発明の分散重合には分散安定助剤（粒子状重合体を安定に分散させるための助剤）を用いることもできる。分散安定助剤としては、例えばノニオン系界面活性剤等が用いられる。
【００３３】
分散重合の重合操作
後述する合成例で具体的に示すが、分散重合は分散媒（有機溶媒）中に、分散安定剤（バインダー樹脂）、重合性モノマー、重合開始剤、必要なら分散安定助剤を均一に溶解し、又、必要によりその他の物質の存在下、（或いは必要に応じて、途中で添加しても良い）加熱などにより重合を行い、重合性モノマーの重合に伴い、均一系からの析出により、粒子状の重合体が析出し、更に該粒子状の重合体が成長して、均一な粒度分布の粒子状重合体を得ることができる。分散重合に用いられるそれぞれの成分（分散媒、分散安定剤、重合性モノマー等）はそれぞれ単一のものを用いてもよいが、２種以上のものを併用して、粒子径を制御したり、共重合体を生成させることも出来る。又、重合開始剤を２種併用して、粒度分布の広い、或いは２山ピークの粒度分布を有する粒子状重合体を生成させてもよい。
【００３４】
上記分散重合の重合系で用いられる成分の量は以下のような質量比で用いられるのが好ましい。
【００３５】
材料成分の好ましい質量比
分散安定剤：有機溶媒１００質量部に対し０．１質量部〜２００質量部
重合性モノマー：バインダー樹脂１００質量部に対し１質量部〜２００質量部
重合開始剤：モノマー１００質量部に対し０．０１質量部〜５０質量部
分散安定助剤：モノマー１００質量部に対し０．００１質量部〜１０質量部
上記のような質量比で用いることにより、分散重合を安定に進行させることが出来る。又、上記において、重合性モノマー、重合開始剤等は段階的或いは連続して重合系に添加する方法も適宜用いることができる。
【００３６】
又、本発明では分散重合法により得られた重合体溶液をそのまま塗布液として用い、該塗布液を塗布、乾燥して電子写真感光体の表面層を形成してもよいし、又、上記重合体溶液に電荷輸送物質、酸化防止剤、塗布助剤等の添加剤を加えて調製し、表面層用塗布液を作製して、塗布乾燥し、電子写真感光体の表面層を形成してもよい。
【００３７】
次に、本発明の分散重合法で得られた重合体を用いた電子写真感光体の構成について記載する。
【００３８】
本発明の分散重合法で得られた重合体は、有機感光体の表面層を形成する電荷輸送層、或いは保護層等に含有させることが好ましい。以下、本発明の重合体を表面層に用いた有機感光体を中心に説明する。
【００３９】
本発明において、有機感光体とは電子写真感光体の構成に必要不可欠な電荷発生機能及び電荷輸送機能のいずれか一方の機能を有機化合物に持たせて構成された電子写真感光体を意味し、公知の有機電荷発生物質又は有機電荷輸送物質から構成された感光体、電荷発生機能と電荷輸送機能を高分子錯体で構成した感光体等公知の有機電子写真感光体を全て含有する。
【００４０】
有機感光体の層構成は、特に限定はないが、電荷発生層、電荷輸送層、或いは電荷発生・電荷輸送層（電荷発生と電荷輸送の機能を同一層に有する層）等の感光層とその上に必要により、保護層を塗設した構成をとるのが好ましい。
【００４１】
導電性支持体
本発明の感光体に用いられる導電性支持体としてはシート状、円筒状のどちらを用いても良いが、画像形成装置をコンパクトに設計するためには円筒状導電性支持体の方が好ましい。
【００４２】
円筒状導電性支持体とは回転することによりエンドレスに画像を形成できるに必要な円筒状の支持体を意味し、真直度で０．１ｍｍ以下、振れ０．１ｍｍ以下の範囲にある導電性の支持体が好ましい。この真円度及び振れの範囲を超えると、良好な画像形成が困難になる。
【００４３】
導電性の材料としてはアルミニウム、ニッケルなどの金属ドラム、又はアルミニウム、酸化錫、酸化インジュウムなどを蒸着したプラスチックドラム、又は導電性物質を塗布した紙・プラスチックドラムを使用することができる。導電性支持体としては常温で比抵抗１０3Ωｃｍ以下が好ましい。
【００４４】
本発明で用いられる導電性支持体は、その表面に封孔処理されたアルマイト膜が形成されたものを用いても良い。アルマイト処理は、通常例えばクロム酸、硫酸、シュウ酸、リン酸、硼酸、スルファミン酸等の酸性浴中で行われるが、硫酸中での陽極酸化処理が最も好ましい結果を与える。硫酸中での陽極酸化処理の場合、硫酸濃度は１００〜２００ｇ／Ｌ、アルミニウムイオン濃度は１〜１０ｇ／Ｌ、液温は２０℃前後、印加電圧は約２０Ｖで行うのが好ましいが、これに限定されるものではない。又、陽極酸化被膜の平均膜厚は、通常２０μｍ以下、特に１０μｍ以下が好ましい。
【００４５】
中間層
本発明においては導電性支持体と感光層の間に、バリヤー機能を備えた中間層を設けることもできる。
【００４６】
本発明においては導電性支持体と前記感光層のとの接着性改良、或いは該支持体からの電荷注入を防止するために、該支持体と前記感光層の間に中間層（下引層も含む）を設けることもできる。該中間層の材料としては、ポリアミド樹脂、塩化ビニル樹脂、酢酸ビニル樹脂並びに、これらの樹脂の繰り返し単位のうちの２つ以上を含む共重合体樹脂が挙げられる。これら下引き樹脂の中で繰り返し使用に伴う残留電位増加を小さくできる樹脂としてはポリアミド樹脂が好ましい。又、これら樹脂を用いた中間層の膜厚は０．０１〜０．５μｍが好ましい。
【００４７】
又本発明に好ましく用いられる中間層はシランカップリング剤、チタンカップリング剤等の有機金属化合物を熱硬化させた硬化性金属樹脂を用いた中間層が挙げられる。硬化性金属樹脂を用いた中間層の膜厚は、０．１〜２μｍが好ましい。
【００４８】
又、本発明に好ましく用いられる中間層としては疎水化表面処理を行った酸化チタン微粒子（平均粒径が０．０１〜１μｍ）をポリアミド樹脂等のバインダーに分散させた中間層が挙げられる。該中間層の膜厚は、１〜１５μｍが好ましい。
【００４９】
感光層
本発明の感光体の感光層構成は前記中間層上に電荷発生機能と電荷輸送機能を１つの層に持たせた単層構造の感光層構成でも良いが、より好ましくは感光層の機能を電荷発生層（ＣＧＬ）と電荷輸送層（ＣＴＬ）に分離した構成をとるのがよい。機能を分離した構成を取ることにより繰り返し使用に伴う残留電位増加を小さく制御でき、その他の電子写真特性を目的に合わせて制御しやすい。負帯電用の感光体では中間層の上に電荷発生層（ＣＧＬ）、その上に電荷輸送層（ＣＴＬ）の構成を取ることが好ましい。正帯電用の感光体では前記層構成の順が負帯電用感光体の場合の逆となる。本発明の最も好ましい感光層構成は前記機能分離構造を有する負帯電感光体構成である。
【００５０】
以下に機能分離負帯電感光体の感光層構成について説明する。
電荷発生層
電荷発生層には電荷発生物質（ＣＧＭ）を含有する。その他の物質としては必要によりバインダー樹脂、その他添加剤を含有しても良い。
【００５１】
電荷発生物質（ＣＧＭ）としては公知の電荷発生物質（ＣＧＭ）を用いることができる。例えばフタロシアニン顔料、アゾ顔料、ペリレン顔料、アズレニウム顔料などを用いることができる。これらの中で繰り返し使用に伴う残留電位増加を最も小さくできるＣＧＭは複数の分子間で安定な凝集構造をとりうる立体、電位構造を有するものであり、具体的には特定の結晶構造を有するフタロシアニン顔料、ペリレン顔料のＣＧＭが挙げられる。例えばＣｕ−Ｋα線に対するブラッグ角２θが２７．２°に最大ピークを有するチタニルフタロシアニン、同２θが１２．４に最大ピークを有するベンズイミダゾールペリレン等のＣＧＭは繰り返し使用に伴う劣化がほとんどなく、残留電位増加小さくすることができる。
【００５２】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜６００質量部が好ましい。これらの樹脂を用いることにより、繰り返し使用に伴う残留電位増加を最も小さくできる。電荷発生層の膜厚は０．０１μｍ〜２μｍが好ましい。
【００５３】
電荷輸送層
電荷輸送層が有機感光体の表面層となる場合は、電荷輸送層に本発明の重合体を含有させることが好ましい。
【００５４】
電荷輸送層には電荷輸送物質（ＣＴＭ）及びＣＴＭを分散し製膜するバインダー樹脂を含有する。該バインダー樹脂として、本発明の重合体を用い、その他の物質として、酸化防止剤等の添加剤を必要により含有させてることが好ましい。
【００５５】
電荷輸送物質（ＣＴＭ）としては公知の電荷輸送物質（ＣＴＭ）を用いることができる。例えばトリフェニルアミン誘導体、ヒドラゾン化合物、スチリル化合物、ベンジジン化合物、ブタジエン化合物などを用いることができる。これら電荷輸送物質は通常、適当なバインダー樹脂中に溶解して層形成が行われる。これらの中で繰り返し使用に伴う残留電位増加を最も小さくできるＣＴＭは高移動度で、且つ組み合わされるＣＧＭとのイオン化ポテンシャル差が０．５（ｅＶ）以下の特性を有するものであり、好ましくは０．２５（ｅＶ）以下である。
【００５６】
ＣＧＭ、ＣＴＭのイオン化ポテンシャルは表面分析装置ＡＣ−１（理研計器社製）で測定される。
【００５７】
電荷輸送層が表面層とならない場合は、電荷輸送層（ＣＴＬ）に用いられる樹脂としては、例えばポリスチレン、アクリル樹脂、メタクリル樹脂、塩化ビニル樹脂、酢酸ビニル樹脂、ポリビニルブチラール樹脂、エポキシ樹脂、ポリウレタン樹脂、フェノール樹脂、ポリエステル樹脂、アルキッド樹脂、ポリカーボネート樹脂、シリコーン樹脂、メラミン樹脂並びに、これらの樹脂の繰り返し単位のうちの２つ以上を含む共重合体樹脂とうが挙げられる。又、ポリ−Ｎ−ビニルカルバゾール等の高分子有機半導体が挙げられる。特にポリカーボネート樹脂が電子写真特性（帯電性、感度等）を良好に保つ上で好ましい。
【００５８】
又、電荷輸送層には酸化防止剤を含有させることが好ましい。該酸化防止剤とは、その代表的なものは有機感光体中ないしは有機感光体表面に存在する自動酸化性物質に対して、光、熱、放電等の条件下で酸素の作用を防止ないし、抑制する性質を有する物質である。代表的には下記の化合物群が挙げられる。
【００５９】
【化２】
0003820983.tif 000003
【００６０】
【化３】
0003820983.tif 000004
【００６１】
【化４】
0003820983.tif 000005
【００６２】
【化５】
0003820983.tif 000006
【００６３】
表面層（保護層）
前記した分散重合法により得られた重合体溶液をそのまま表面層用塗布液として用い、該塗布液を塗布、乾燥して電子写真感光体の表面層を形成してもよいし、又上記重合体溶液に電荷輸送物質、酸化防止剤、塗布助剤等の添加剤を加えて調製し、表面層用塗布液を作製して、該塗布液を塗布乾燥し、電子写真感光体の表面層を形成してもよい。電子写真特性（帯電性、感度等）を良好に維持する為には、表面層にも電荷輸送層、酸化防止剤等を存在させる方がより好ましい。
【００６４】
中間層、感光層、保護層等の層形成に用いられる溶媒又は分散媒としては、ｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、ジクロロメタン、１，２−ジクロロエタン、メチルエチルケトン等が好ましく用いられる。また、これらの溶媒は単独或いは２種以上の混合溶媒として用いることもできる。
【００６５】
次に本発明の電子写真感光体を製造するための塗布加工方法としては、浸漬塗布、スプレー塗布、円形量規制型塗布等の塗布加工法が用いられるが、感光層の上層側の塗布加工は下層の膜を極力溶解させないため、又、均一塗布加工を達成するためスプレー塗布又は円形量規制型（円形スライドホッパ型がその代表例）塗布等の塗布加工方法を用いるのが好ましい。なお本発明の樹脂層は前記円形量規制型塗布加工方法を用いるのが最も好ましい。前記円形量規制型塗布については例えば特開昭５８−１８９０６１号公報に詳細に記載されている。
【００６６】
次に、本発明の画像形成装置について説明する。
図１は本発明の画像形成方法の１例としての画像形成装置の断面図である。
【００６７】
図１に於いて５０は像担持体である感光体ドラム（感光体）で、有機感光層をドラム上に塗布し、その上に本発明の樹脂層を塗設した感光体で、接地されて時計方向に駆動回転される。５２はスコロトロンの帯電器（帯電手段）で、感光体ドラム５０周面に対し一様な帯電をコロナ放電によって与えられる。この帯電器５２による帯電に先だって、前画像形成での感光体の履歴をなくすために発光ダイオード等を用いた帯電前露光部５１による露光を行って感光体周面の除電をしてもよい。
【００６８】
感光体への一様帯電の後、像露光手段としての像露光器５３により画像信号に基づいた像露光が行われる。この図の像露光器５３は図示しないレーザーダイオードを露光光源とする。回転するポリゴンミラー５３１、ｆθレンズ等を経て反射ミラー５３２により光路を曲げられた光により感光体ドラム上の走査がなされ、静電潜像が形成される。
【００６９】
ここで本発明の反転現像プロセスとは帯電器５２により、感光体表面を一様に帯電し、像露光が行われた領域、即ち感光体の露光部電位（露光部領域）を現像工程（手段）により、顕像化する画像形成方法である。一方未露光部電位は現像スリーブ５４１に印加される現像バイアス電位により現像されない。
【００７０】
その静電潜像は次いで現像手段としての現像器５４で現像される。感光体ドラム５０周縁にはトナーとキャリアとから成る現像剤を内蔵した現像器５４が設けられていて、マグネットを内蔵し現像剤を保持して回転する現像スリーブ５４１によって現像が行われる。現像器５４内部は現像剤攪拌搬送部材５４４、５４３、搬送量規制部材５４２等から構成されており、現像剤は攪拌、搬送されて現像スリーブに供給されるが、その供給量は該搬送量規制部材５４２により制御される。該現像剤の搬送量は適用される有機電子写真感光体の線速及び現像剤比重によっても異なるが、一般的には２０〜２００ｍｇ／ｃｍ2の範囲である。
【００７１】
現像剤は、例えば前述のフェライトをコアとしてそのまわりに絶縁性樹脂をコーティングしたキャリアと、前述のスチレンアクリル系樹脂を主材料としてカーボンブラック等の着色剤と荷電制御剤と本発明の低分子量ポリオレフィンからなる着色粒子に、シリカ、酸化チタン等を外添したトナーとからなるもので、現像剤は搬送量規制部材によって層厚を規制されて現像域へと搬送され、現像が行われる。この時通常は感光体ドラム５０と現像スリーブ５４１の間に直流バイアス、必要に応じて交流バイアス電圧をかけて現像が行われる。また、現像剤は感光体に対して接触あるいは非接触の状態で現像される。感光体の電位測定は電位センサー５４７を図１のように現像位置上部に設けて行う。
【００７２】
記録紙Ｐは画像形成後、転写のタイミングの整った時点で給紙ローラー５７の回転作動により転写域へと給紙される。
【００７３】
転写域においては転写のタイミングに同期して感光体ドラム５０の周面に転写電極（転写手段：転写器）５８が作動し、給紙された記録紙Ｐにトナーと反対極性の帯電を与えてトナーを転写する。
【００７４】
次いで記録紙Ｐは分離電極（分離器）５９によって除電がなされ、感光体ドラム５０の周面により分離して定着装置６０に搬送され、熱ローラー６０１と圧着ローラー６０２の加熱、加圧によってトナーを溶着したのち排紙ローラー６１を介して装置外部に排出される。なお前記の転写電極５８及び分離電極５９は記録紙Ｐの通過後、一次作動を中止し、次なるトナー像の形成に備える。図１では転写電極５８にコロトロンの転写帯電極を用いている。転写電極の設定条件としては、感光体のプロセススピード（周速）等により異なり一概に規定することはできないが、例えば、転写電流としては＋１００〜＋４００μＡ、転写電圧としては＋５００〜＋２０００Ｖを設定値とすることができる。
【００７５】
一方記録紙Ｐを分離した後の感光体ドラム５０は、クリーニング器（クリーニング手段）６２のブレード６２１の圧接により残留トナーを除去・清掃し、再び帯電前露光部５１による除電と帯電器５２による帯電を受けて次なる画像形成のプロセスに入る。
【００７６】
尚、７０は感光体、帯電器、転写器、分離器及びクリーニング器が一体化されている着脱可能なプロセスカートリッジである。
【００７７】
本発明の有機電子写真感光体は電子写真複写機、レーザープリンター、ＬＥＤプリンター及び液晶シャッター式プリンター等の電子写真装置一般に適応するが、更に、電子写真技術を応用したディスプレー、記録、軽印刷、製版及びファクシミリ等の装置にも幅広く適用することができる。
【００７８】
【実施例】
以下実施例をあげて詳細な説明を行うが、本発明はこれらに限定されるものではない。
【００７９】
0003820983.tif 000007
上記組成を窒素雰囲気下、約６５℃で１０時間攪拌し重合した。重合の結果得られた分散重合体の固形分濃度を１，３ジオキソランで８％に調整した後、下記の電荷輸送物質等を添加し表面層用塗布液１とした。
【００８０】
0003820983.tif 000008
上記組成を窒素雰囲気下、約７０℃で１０時間攪拌し重合した。重合の結果得られた分散重合体の固形分濃度をトルエンで７％に調整した後、下記の電荷輸送物質等を添加し表面層用塗布液２とした。
【００８１】
0003820983.tif 000009
上記組成を窒素雰囲気下、約７０℃で１０時間攪拌し重合した。重合の結果得られた分散重合体の固形分濃度を１，２ジクロロエタンで６．５％に調整した後、下記の電荷輸送物質等を添加し表面層用塗布液３とした。
【００８２】
0003820983.tif 000010
上記組成を窒素雰囲気下、約７０℃で１０時間攪拌し重合した。重合の結果得られた分散重合体の固形分濃度を１，２ジクロロエタンで６％に調整した後、下記の物質を添加し表面層用塗布液４とした。
【００８３】
0003820983.tif 000011
上記組成を窒素雰囲気下、約７５℃で１０時間攪拌し重合した。重合の結果得られた分散重合体の固形分濃度１，２ジクロロエタンで５％に調整した後、下記の物質を添加し表面層用塗布液５とした。
【００８４】
0003820983.tif 000012
【００８５】
【化６】
0003820983.tif 000013
【００８６】
感光体１の作製
下記のようにして感光体１を作製した。
【００８７】
直径８０ｍｍの円筒形アルミニウム製導電性基体上に、下記の中間層塗布液を浸漬塗布して、乾燥膜厚４．０μｍの中間層を形成した。
【００８８】
〈中間層塗布液〉
ポリアミド樹脂「ＣＭ８０００」（東レ社製）                  １０．０部
酸化チタン「ＳＭＴ５００ＳＡＳ」（テイカ社製）              ３０．０部
メタノール                                                １００．０部
上記を循環式湿式分散機（ディスパーマットＳＬＣ１２ＥＸ；ＶＭＡ  ＧＥＴＺＭＡＮＮ社製）を用いて分散した。
【００８９】
前記中間層上に下記の電荷発生層塗布液を、浸漬塗布して、乾燥膜厚０．３μｍの電荷発生層を形成した。
【００９０】
0003820983.tif 000014
上記を混合しサンドグラインダーにて分散した。
【００９１】
前記電荷発生層上に、下記の電荷輸送層塗布液、次いで前記の表面層用塗布液１を円形スライドホッパーにて連続塗布して、１１０℃；６０分加熱硬化し、乾燥膜厚２０μｍの電荷輸送層及び乾燥膜厚５．０μｍの表面保護層を形成した。
【００９２】
0003820983.tif 000015
感光体２〜５の作製
感光体１の作製において、表面層用塗布液１の代わりに表面層用塗布液２〜５を用いた他は同様にして感光体２〜５を作製した。
【００９３】
感光体６の作製（比較感光体）
表面層用塗布液１の代わりに下記組成の表面層用塗布液６を用いた以外は感光体１と同様にして感光体６を作製した。
【００９４】
0003820983.tif 000016
評価
評価機としてコニカ社製デジタル複写機Ｋｏｎｉｃａ「Ｓｉｔｉｏｓ７０７５」（コロナ帯電、レーザ露光、反転現像、静電転写、爪分離、ブレードクリーニング、クリーニング補助ブラシローラー採用プロセスを有し、プリント速度７５枚／ｍｉｎ）を用い、該複写機に感光体１〜６を搭載し評価した。クリーニング性及び画像評価は、画素率が７％の文字画像、人物顔写真、ベタ白画像、ベタ黒画像がそれぞれ１／４等分にあるオリジナル画像をＡ４中性紙に複写して行った。複写条件は最も厳しいと思われる高温高湿環境（３０℃、８０％ＲＨ）にて連続２０万枚コピー行いハーフトーン、ベタ白画像、ベタ黒画像を評価した。但し、コピー開始前に、感光体表面にセッティングパウダーをまぶし、感光体とクリーニングブレードをなじませた後２０万枚のコピーを行った。評価項目及び評価基準を下記に示す。
【００９５】
評価項目及び評価基準
画像濃度（マクベス社製ＲＤ−９１８を使用して測定。紙の反射濃度を「０」とした相対反射濃度で測定した。初期と２０万枚コピー後の両方で評価）
◎：初期と２０万枚コピー後の両方共１．２以上：良好
○：初期と２０万枚コピー後の両方共１．０以上：実用上問題ないレベル
×：初期と２０万枚コピー後の少なくとも一方が１．０未満：実用上問題となるレベル
カブリ：ベタ白画像濃度で判定
マクベス社製「ＲＤ−９１８」を用いて、印字されていないコピー用紙（白紙）の濃度を２０カ所、絶対画像濃度で測定し、その平均値を白紙濃度とする。次に、画像形成がなされた評価用紙の白地部分を同様に２０カ所、絶対画像濃度で測定し、その平均濃度から前記白紙濃度を引いた値をカブリ濃度として評価した。
【００９６】
◎：初期と２０万枚コピー後の両方共０．００５以下（良好）
○：初期と２０万枚コピー後の両方共０．０１以下（実用上問題ないレベル）
×：初期と２０万枚コピー後の少なくとも一方が０．０１より大（明らかに、実用上問題あり）
鮮鋭性
細線の再現性、画像の鮮鋭性を２０万枚コピー終了後、文字画像を出し、文字潰れで評価した。３ポイント、５ポイントの文字画像をコピーし、下記の判断基準で評価した。
【００９７】
◎：３ポイント、５ポイントとも明瞭であり、容易に判読可能
○：３ポイントは一部判読不能、５ポイントは明瞭であり、容易に判読可能
△：３ポイントは殆ど判読不能、５ポイントは判読可能
×：３ポイントは殆ど判読不能、５ポイントも一部あるいは全部が判読不能
トナー転写率
下記式により転写率（％）を求めた。但し、転写率を求める際には、クリーニングユニットから回収されたトナーは現像器に戻さず、袋に取った。
【００９８】
転写率（％）＝｛１−（回収トナーの質量／消費トナーの質量）｝×１００
クリーニング性（１０万及び２０万枚コピー終了後にＡ３紙に連続１０枚複写を行い、ベタ白部でのクリーニング不良の発生の有無で判定）
◎：２０万枚までトナーのすり抜け発生なし
○：１０万枚までトナーのすり抜け発生なし
×：１０万枚未満でトナーのすり抜け発生
ブレード鳴き
◎：２０万枚まで発生なし
○：ドラム停止時に軽微なブレード鳴き発生
×：ブレード鳴き発生
クリーニングブレードの起動トルク測定
初期（ｓ）及び２０万枚コピー後（ｅ）に、ドラムカートリッジを用い、複写機本体のドラム軸に連結したトルクゲージ（ＭＯＤＥＬ  ６ＢＴＧ：ＴＯＨＮＩＣＨＩ社製）を回転させて起動トルクを測定した。測定は５回行い、平均値を採用した。
【００９９】
表面接触角測定
感光体の表面接触角は純水に対する接触角を接触角計（ＣＡ−ＤＴ・Ａ型：協和界面科学社製）を用いて測定した。接触角が小さいと感光体表面の劣化が進行したり、トナーや紙粉等の付着が発生しやすい。
【０１００】
感光体膜厚減耗量
減耗量は実写評価開始時と２０万枚コピー終了時に測定した感光層の平均膜厚の差分を求め、膜厚減耗量とした。
【０１０１】
膜厚測定法
感光層の膜厚は均一膜厚部分をランダムに１０ケ所測定し、その平均値を感光層の膜厚とする。膜厚測定器は渦電流方式の膜厚測定器ＥＤＤＹ５６０Ｃ（ＨＥＬＭＵＴ  ＦＩＳＣＨＥＲ  ＧＭＢＴＥ  ＣＯ社製）を用いて行い、実写試験前後の感光層膜厚の差を膜厚減耗量とする。
【０１０２】
その他評価条件
尚、前記Ｓｉｔｉｏｓ７０７５を用いたその他の評価条件は下記の条件に設定した。
【０１０３】
帯電条件
帯電器；スコロトロン帯電器、初期帯電電位を−７５０Ｖ
露光条件
露光部電位を−５０Ｖにする露光量に設定
現像条件
ＤＣバイアス；−５５０Ｖ
現像剤は、フェライトをコアとして絶縁性樹脂をコーティングしたキャリアとスチレンアクリル系樹脂を主材料としてカーボンブラック等の着色剤と荷電制御剤と本発明の低分子量ポリオレフィンからなる着色粒子に、シリカ、酸化チタン等を外添したトナーの現像剤を使用
転写条件
転写極；コロナ帯電方式
クリーニング条件
クリーニング部に硬度７０°、反発弾性６５％、厚さ２（ｍｍ）、自由長９ｍｍのクリーニングブレードをカウンター方向に線圧１８（Ｎ／ｍ）となるように重り荷重方式で当接した。
【０１０４】
評価結果を表１に示した。
【０１０５】
【表１】
0003820983.tif 000017
【０１０６】
表１から明らかなように、本発明の分散重合法により得られた重合体を表面層に有する感光体１〜５は良好な画像特性、トナー転写率、クリーニング特性を示している。又、感光体１〜５は分散重合法による重合体を有しない表面層の感光体６に比し、クリーニングブレードの起動トルクが小さく、表面が滑りやすいことが見出される。その結果感光体の減耗量も感光体１〜５は感光体６に比し小さくなっている。又感光体６は鮮鋭性、トナー転写率、クリーニング性も感光体１〜５に比し劣っている。
【０１０７】
【発明の効果】
実施例からも明らかなように、本発明の構成を用いることにより、クリーニング性やブレード鳴きが改良され、高耐久の電子写真感光体を提供することができる。又、該電子写真感光体を用いた良好な電子写真画像を達成できる画像形成方法、画像形成装置及びプロセスカートリッジを提供する事が出来る。
【図面の簡単な説明】
【図１】本発明の画像形成方法の１例としての画像形成装置の断面図。
【符号の説明】
５０  感光体ドラム（又は感光体）
５１  帯電前露光部
５２  帯電器
５３  像露光器
５４  現像器
５４１  現像スリーブ
５４３，５４４  現像剤攪拌搬送部材
５４７  電位センサー
５７  給紙ローラー
５８  転写電極
５９  分離電極（分離器）
６０  定着装置
６１  排紙ローラー
６２  クリーニング器
７０  プロセスカートリッジ
【図１】
0003820983.tif 000018